(57)【特許請求の範囲】
【請求項１】
少なくとも１つの感圧接着層を備える接着テープの印刷版の接着への使用であって、
前記感圧接着層が当該感圧接着層の縁の一方まで達しない少なくとも１つの溝を有しており、
そのような溝から成る割合が感圧接着層の溝の全体積に対して５０％を超え、
感圧接着層の縁の一方まで達しない溝の深さが、１０〜１００μｍである、前記使用。
【請求項２】
そのような溝から成る割合が感圧接着層の溝の全体積に対して７０％を超えることを特徴とする、請求項１に記載の使用。
【請求項３】
印刷版がフレキソ印刷版であることを特徴とする、請求項１または２に記載の使用。
【請求項４】
感圧接着層の溝のない表面が、感圧接着層の表面全体の５０％〜９９％であることを特徴とする、請求項１〜３のいずれか一つに記載の使用。
【請求項５】
感圧接着層の縁の一方まで達しない溝の深さが、２０〜６０μｍであることを特徴とする、請求項１〜４のいずれか一つに記載の使用。
【請求項６】
感圧接着層の縁の一方まで達しない溝の幅が、１０〜２００μｍであることを特徴とする、請求項１〜５のいずれか一つに記載の使用。
【請求項７】
溝が永続的な溝であることを特徴とする、請求項１〜６のいずれか一つに記載の使用。
【請求項８】
補完的な表面構造を有する剥離ライナーを使用するエンボス加工で感圧接着層の溝が得られることを特徴とする、請求項１〜７のいずれか一つに記載の使用。
【請求項９】
その表側と裏側の各々に感圧接着層を含み、さらにポリマーフィルムおよび／またはポリマー発泡体を含む両面接着テープであって、
感圧接着層の少なくとも一つが感圧接着層の縁の一方まで達しない少なくとも１つの溝を有しており、そのような溝から成る割合が感圧接着層の溝の全体積に対して５０％を超え、感圧接着層の縁の一方まで達しない溝の深さが、１０〜１００μｍであることを特徴とする、前記両面接着テープ。
【請求項１０】
接着テープが、ポリマー発泡体を含み、当該ポリマー発泡体が、ポリオレフィン発泡体であることを特徴とする、請求項９に記載の両面接着テープ。
【請求項１１】
ポリオレフィンフィルムまたは紙担体を有し、シリコーン剥離層をさらに有する、請求項１〜１０のいずれか一つに記載の前記接着テープの製造に使用される剥離ライナーであって、
前記シリコーン剥離層がシリコーン剥離層の側縁の一方には達しない少なくとも一つの隆起を有し、
そのような隆起から成る割合がシリコーン剥離層の隆起の全体積に対して５０％を超えることを特徴とする、前記剥離ライナー。
【請求項１２】
ポリオレフィンフィルムを含み、そして、そのポリオレフィンフィルムはポリプロピレンフィルムであることを特徴とする、請求項１１に記載の剥離ライナー。
【請求項１３】
請求項１１または１２に記載の剥離ライナーおよび請求項９または１０に記載の両面接着テープを含む複合体であって、剥離ライナーの少なくとも一つの隆起を有するシリコーン剥離層が、接着テープの少なくとも一つの溝を有する感圧接着層と直接接触し、かつ、感圧接着層が実質的には、剥離ライナーのシリコーン剥離層の少なくとも１つの隆起を備えた表面のトポグラフィーの反転であるトポグラフィーを有していることを特徴とする、前記複合体。
【請求項１４】
前記接着テープの縁のあらゆる地点と感圧接着層の縁の一方に到達することない感圧接着層の溝のあらゆる地点の間隔は少なくとも１ｍｍである、請求項１〜８のいずれか一つに記載の使用。
【請求項１５】
前記接着テープの縁のあらゆる地点と感圧接着層の縁の一方に到達することない感圧接着層の溝のあらゆる地点の間隔は少なくとも１ｍｍである、請求項９または１０に記載の両面接着テープ。
【発明の詳細な説明】
【技術分野】
【０００１】
本発明は、接着テープの技術分野に属する。本発明はとりわけ、接着層の表面に特定のトポグラフィーを有する接着テープ、特に印刷版の接着への使用に関する。
【背景技術】
【０００２】
接着テープは、基材を結合するために用いられるが、例えば保護テープまたは絶縁テープとしても多種多様に用いられる。接着テープによる貼付には、接着剤と基材の接触面の性質が重要な役割を果たす。この性質は様々な外的影響によって損なわれる可能性があり、一般的にこれらの影響は接着しようとする接触面を減少させ、この減少によってまた、得ようとする貼付の品質が低下する。例えば接着剤と基材の間に空気が閉じ込められることにより接触面が減少する可能性がある。これはしばしば不正確な貼付および／またはほとんど不確実で持続的でない貼付という形で表出する。
【０００３】
例えばフレキソ印刷法では、貼り付けるべき基材を厳密に位置決めすることが不可欠である。この場合、フレキソ印刷は、印刷すべき情報に対応するレリーフを備えたフォトポリマー製またはゴム製の柔軟な印刷版を利用するロータリー印刷法である。この印刷版または刷版は印刷胴上に固定される。このために接着テープが使用され、この接着テープはその圧縮特性によって印刷品質に著しく影響を及ぼす。
【０００４】
この印刷法ではその後、印刷版がインクタンクを通過し、その際、レリーフが印刷インクを取り込む。続いて印刷胴が印刷版を転写地点へと搬送し、そこで、印刷インクを含んだ表面が、印刷されるべき基材と接触する。基材から印刷版が剥がれると印刷インク膜が分割され、印刷版表面にあるレリーフに対応する印刷が後に残る。インク転写は、基材に印刷版を載せる際の接触圧を精密に制御することを前提としており、この接触圧が、印刷画像の塗布厚および均一性を本質的に決定する。
【０００５】
印刷胴に印刷版を固定するため、典型的には両面接着テープが用いられる。高い印刷品質を保証するには、印刷版を印刷胴に非常に注意深く取り付け、かつ正確に位置決めしなければならない。その際、版の位置を何度も合わせ直さなければならないことがしばしば起こる。印刷胴への版の取付け中および場合によってはあり得る再配置中に、しばしば印刷版と接着テープの界面および／または接着テープと支持体つまり印刷胴の界面に空気が閉じ込められる。このような気泡は、基材に印刷版を載せる際の接触圧を変化させ、フレキソ印刷法での最も重大な欠陥の原因の１つとなる。
【０００６】
原理的には、空気の閉じ込めを注射器またはナイフで取り除くことは可能であるが、しかしこれらの器具は印刷版の損傷をも引き起こす可能性がある。したがって気泡の閉じ込めに接着テープの特殊な一形態で対処することが試みられた。こうして、平行な縞状または波形の接着剤パターンを有する接着テープが用いられた。ただしこのような接着テープは、達成される貼付品質に対する信頼性が低すぎることが分かった。空気はこれにより効率よく界面から追い出せたのではあるが、支持体と印刷版の間の接着作用は、とりわけ高スループットレートの場合にあまりにも信頼できないものであった。不規則な接着剤レリーフを備えた接着テープも試みられたが、同様に不十分な接着強度を示し、そのうえ一部の領域では依然として空気の閉じ込めがあった。
【０００７】
ＵＳ５，２９６，２７７（特許文献１）は、接着層に幾つかの隆起部を備えた接着テープを記載しており、これらの隆起部は、平坦化した接着性の先端を有しており、これらの先端の面積は接着層の総面積の２５％未満である。
【０００８】
ＵＳ５，３６２，５１６（特許文献２）は、予め施された球による接着層の表面の構造化を記載しており、この場合、これらの球により接着剤が分布される。類似の構造をＵＳ５，１４１，７９０（特許文献３）が対象としており、この場合、構造化は接着層に入れられた粒子によって達成され、粒子の先端は実質的に接着剤を含まない。
【０００９】
ＧＢ１５１１０６０（特許文献４）は、少なくとも１つの比較的長い隆起（Ｇｒａｔ）または比較的長い凹部を備えた接着層を記載しており、この場合、これらの構造の少なくとも１つが接着層の外縁を突き抜けている。
【００１０】
ＵＳ５，２６８，２２８（特許文献５）は、接着層の片面または両面に含まれた継ぎ目を有する両面接着テープを記載しており、これらの継ぎ目は、貼付時に空気を導く働きをし、かつ貼付後には継ぎ目の大部分が見えなくなるように寸法を定められている。
【００１１】
ＷＯ９８／２９５１６Ａ１（特許文献６）も、エンボス加工されたレリーフを備えた接着層を対象とし、接着性の表面のトポグラフィーを制御するための方法を記載しており、この方法では、接着層のレリーフまたはトポグラフィーが接着挙動を制御する。
【００１２】
ＷＯ０２／１１９８５Ａ１（特許文献７）は、永続的な溝の規則的なパターンを有する、フレキソ印刷法で使用するための接着テープを記載している。それだけでなくこの公報は、フレキソ印刷法およびフレキソ印刷用装置のさらなる構成部品を記載している。
【００１３】
印刷版の接着における空気の閉じ込めを回避するためのこれまでに公知の措置は、空気を外に排出することを意図している。ただしこれによりしばしば毛管効果の問題が生じ、毛管効果はそのうえさらに空気の吸い込みを引き起こす。加えて、接着層内に存在する空気排出路により、濡れ面または接着力の分布がしばしば不利になり、これは不十分な貼付を生じさせる可能性がある。例えば、空気を全く外に排出せず、ただ接着層内で手近な中空空間で移動させることが可能である。そこでは比較的大きな空気集積が生じる可能性があり、これらの空気集積は、基材の貼付または位置決めの精度を低下させる。それだけでなく、接着剤と基材の間で実際に達成される接触面積が、しばしば、掛けられる接触圧に大きく左右される。
【００１４】
接着層に作られ、かつ空気が流れだすことを意図した連続的な溝または流路は、上記の毛細効果のために、少なくとも接着の縁域への、例えばプリンターインクなどの液体の浸透もまた促進することもある。このような効果は接着力を弱め、基板脱離の地点と成り得る。
【先行技術文献】
【特許文献】
【００１５】
【特許文献１】ＵＳ５，２９６，２７７
【特許文献２】ＵＳ５，３６２，５１６
【特許文献３】ＵＳ５，１４１，７９０
【特許文献４】ＧＢ１５１１０６０
【特許文献５】ＵＳ５，２６８，２２８
【特許文献６】ＷＯ９８／２９５１６Ａ１
【特許文献７】ＷＯ０２／１１９８５Ａ１
【発明の概要】
【発明が解決しようとする課題】
【００１６】
したがって本発明の課題は、上記の問題を克服できる接着テープを提供することである。この接着テープはとりわけ、掛かっている接触圧により接着テープ内の気泡が移動することを抑制するべきであり、接触圧に関係なくほぼ一定の接着面積および接着力を可能にするべきである。また、空気の浸透、特に液体の接着の縁域への浸透をせけることも意図する。
【課題を解決するための手段】
【００１７】
この課題の解決策の基礎となるのは、閉じ込められた空気の十分な量若しくはその全てを外に導くのではなく、空気を接着層内の規定の凹部に導き、そこで保持するという思想である。したがって本発明の第１の対象は、少なくとも１つの感圧接着層を備える接着テープの印刷版の接着への使用であって、当該感圧接着層がこの感圧接着層の縁の一方まで達しない少なくとも１つの溝を有しており、そのような溝から成る割合が感圧接着層の溝の全体積に対して５０％を超える。このような使用によって、接着の縁域における毛管効果が十分に減少するか、示さないという利点を有する。したがって、液体および空気は接着面に全く吸い込まれないか、もしくは少なくとも減少する。接着の低下および新たな気泡の形成は、接着テープの特定の位置に掛かっている接触圧の影響で、減少するか、回避される。
【図面の簡単な説明】
【００１８】
【図１】図１は、層の配列の方向で、溝の延長方向に対して９０°の角度で行われた本発明による接着テープの切断の断面図に基づいて、感圧接着層内の溝の形態を幾つか図解している図である。
【図２】図２は、層の配列に対して平行で、また溝の延長方向に対して９０°の角度で行われた本発明による接着テープの切断の断面図に基づいて、概念「溝の深さ」および「溝の幅」の意味を明らかにした図である。
【図３】図３は、本発明による接着テープの、溝付き感圧接着層の上面図を示しており、可能な溝形状のうち、繰り返され、互いから分離して存在している形状を示した図である。
【図４】図４は、本発明による接着テープの、溝付き感圧接着層の上面図を示しており、可能な溝形状のうち、繰り返され、一部は互いから分離し、および一部は相互に接続された溝形状を示した図である。
【図５】図５は、本発明による接着テープの、溝付き感圧接着層の上面図を示しており、可能な溝形状のうち、互いから分離して存在する様々な溝形状を示した図である。
【発明を実施するための形態】
【００１９】
本発明の好ましい形態によれば、感圧接着層の縁の一方まで達しない溝から成る割合が感圧接着層の溝の全体積に対して７０％を超え、より好ましくは８０％を超え、特に好ましくは９０％を超え、例えば９３％超である、より好ましくは９６％超、最も好ましくは９９％超である。
【００２０】
「感圧接着層の溝の全体積」が意味するところは、感圧接着層において溝がしめる全ての体積である。ここで、縁に接触している溝が占める体積および縁に接触していない溝が占める体積の両方を含む。
【００２１】
印刷版とは一般的に印刷形態としても示されるが、本発明においては、印刷インクを受け入れるのに適切な基板に印刷インクを転写するための物品をいう。原理的には、印刷版は、関連する印刷プロセスすべてに、例えば、凸版印刷、平版印刷、グラビア印刷、および型版印刷などに、使用することができる。本発明の好ましい形態によれば、印刷版は、凸版印刷のための印刷版である。より好ましくは、印刷版は、フレキソ印刷版である。フレキソ印刷において、ソフト印刷版および高流体印刷インクが使用される。典型的には、印刷版はＵＶ感受性感光性ポリマー板、またはゴムのいずれかから成る。感光性ポリマー印刷版は負のマスクを通じＵＶ光に露光され、そして印刷要素が洗浄工程において現像される。レーザー彫刻を、ゴム製の印刷版を製造するために使用する、これらの製造の後に、接着テープを使用するフレキソ印刷機の印刷シリンダーに、印刷版を接着させる。
【００２２】
「感圧接着層」とは、凝固した薄膜が室温の乾燥状態で永久に接着性のままおよび接着能力をもったままである粘弾性の接着剤の層ことである。感圧接着層は、基材と直接接触して基材に粘着することができる層のことであることができ、続いて、重層されている剥離層を除去することができる。接着は、軽い接触圧によりほぼすべての基材で即座に生じる。
【００２３】
好ましいのは、本発明において使用される接着テープの少なくとも１つの感圧接着層が、天然ゴム、合成ゴム、ポリアクリラート、シリコーン、および上記ポリマーの２種以上で構成された混合物から成る群から選択されるポリマーを含有することである。特に好ましいのは、本発明による接着テープの少なくとも１つ感圧接着層が、感圧接着層の総質量に対して少なくとも３０質量％、より好ましくは少なくとも４０質量％、とりわけ少なくとも５０質量％で、天然ゴム、合成ゴム、ポリアクリラート、シリコーン、および上記ポリマーの２種以上で構成された混合物から成る群から選択されるポリマーを含有することである。
【００２４】
合成ゴムには、スチレン・ブタジエンコポリマー、ブロックコポリマー、例えばスチレン・イソプレン・スチレン、スチレン・ブタジエン・スチレン、スチレン・エチレン／ブチレン・スチレン、スチレン・エチレン／プロピレン・スチレン、および上記コポリマーの組合せが含まれることが好ましい。合成ゴムも天然ゴムも通常は、少なくとも１種の接着力強化樹脂と一緒に用いられる。接着力強化樹脂としては、例えば不飽和Ｃ５〜Ｃ９炭化水素の重合体、テルペン樹脂、およびロジンが考慮される。
【００２５】
「ポリアクリラート」とは、物質量に関するモノマーベースが少なくとも３０％でアクリル酸、メタクリル酸、アクリル酸エステル、および／またはメタクリル酸エステルから成っており、これに関しアクリル酸エステルおよび／またはメタクリル酸エステルが少なくともこの配分に応じて、一般的におよび好ましくは少なくとも３０％で含まれているポリマーのことである。「ポリアクリラート」とは、とりわけアクリルモノマーおよび／またはメチルアクリルモノマーならびに場合によってはさらなる共重合可能なモノマーのラジカル重合によって入手可能な重合体のことである。
【００２６】
好ましくは、下記のモノマー組成に基づき得るポリアクリラートが用いられる。
ａ）下式のアクリル酸エステルおよび／またはメタクリル酸エステル
ＣＨ２＝Ｃ（ＲＩ）（ＣＯＯＲＩＩ）
式中、ＲＩ＝ＨまたはＣＨ３、ＲＩＩは４〜１４個のＣ原子を有するアルキル残基である、
ｂ）例えばエポキシド基に対して反応性の官能基を有するオレフィン性不飽和モノマー、
ｃ）任意選択で、成分（ａ）と共重合可能なさらなるアクリラートおよび／またはメタクリラートおよび／またはオレフィン性不飽和モノマー。
【００２７】
対応する成分（ａ）、（ｂ）、および（ｃ）の割合は、重合生成物がとりわけガラス転移温度≦１５℃（低周波でのＤＭＡ）を示すように選択される。
【００２８】
有利には、成分（ａ）のモノマーを４５〜９９質量％の割合で、成分（ｂ）のモノマーを１〜１５質量％の割合で、および成分（ｃ）のモノマーを０〜４０質量％の割合で選択することである（これらのデータは「ベースポリマー」のためのモノマー混合物に対してであり、つまり完成したポリマーでの場合によってはあり得る樹脂などのような添加剤の添加は考慮していない）。
【００２９】
成分（ａ）のモノマーは、とりわけ軟化性および／または非極性のモノマーである。好ましいのは、モノマー（ａ）として４〜１４個のＣ原子、特に好ましくは４〜９個のＣ原子から成るアルキル基を有するアクリル酸エステルおよびメタクリル酸エステルを用いることである。このようなモノマーの例は、ｎ−ブチルアクリラート、ｎ−ブチルメタクリラート、ｎ−ペンチルアクリラート、ｎ−ペンチルメタクリラート、ｎ−アミルアクリラート、ｎ−ヘキシルアクリラート、ヘキシルメタクリラート、ｎ−ヘプチルアクリラート、ｎ−オクチルアクリラート、ｎ−オクチルメタクリラート、ｎ−ノニルアクリラート、イソブチルアクリラート、イソオクチルアクリラート、イソオクチルメタクリラート、およびその分枝異性体、例えば２−エチルヘキシルアクリラートまたは２−エチルヘキシルメタクリラートである。
【００３０】
成分（ｂ）のモノマーは、特に官能基を有するオレフィン性不飽和モノマー、とりわけエポキシド基と反応し得る官能基を有するオレフィン性不飽和モノマーである。
【００３１】
成分（ｂ）に関しては、ヒドロキシ基、カルボキシ基、スルホン酸基、またはホスホン酸基、酸無水物、エポキシド、アミンを含む群から選択される官能基を有するモノマーを用いることが好ましい。
【００３２】
成分（ｂ）のモノマーの特に好ましい例は、アクリル酸、メタクリル酸、イタコン酸、マレイン酸、フマル酸、クロトン酸、アコニット酸、ジメチルアクリル酸、β−アクリロイルオキシプロピオン酸、トリクロルアクリル酸、ビニル酢酸、ビニルホスホン酸、イタコン酸、無水マレイン酸、ヒドロキシエチルアクリラート、ヒドロキシプロピルアクリラート、ヒドロキシエチルメタクリラート、ヒドロキシプロピルメタクリラート、６−ヒドロキシヘキシルメタクリラート、アリルアルコール、グリシジルアクリラート、グリシジルメタクリラートである。
【００３３】
原理的には、成分（ｃ）として、成分（ａ）および／または成分（ｂ）と共重合可能なすべてのビニル性に官能化された化合物を用いることができる。成分（ｃ）のモノマーは、結果として生じる感圧接着剤の特性を調整するために用いることができる。
【００３４】
成分（ｃ）のモノマーの例は下記の通りである：
メチルアクリラート、エチルアクリラート、プロピルアクリラート、メチルメタクリラート、エチルメタクリラート、ベンジルアクリラート、ベンジルメタクリラート、ｓｅｃ−ブチルアクリラート、ｔｅｒｔ−ブチルアクリラート、フェニルアクリラート、フェニルメタクリラート、イソボルニルアクリラート、イソボルニルメタクリラート、ｔｅｒｔ−ブチルフェニルアクリラート、ｔｅｒｔ−ブチルフェニルメタクリラート、ドデシルメタクリラート、イソデシルアクリラート、ラウリルアクリラート、ｎ−ウンデシルアクリラート、ステアリルアクリラート、トリデシルアクリラート、ベヘニルアクリラート、シクロヘキシルメタクリラート、シクロペンチルメタクリラート、フェノキシエチルアクリラート、フェノキシエチルメタクリラート、２−ブトキシエチルメタクリラート、２−ブトキシエチルアクリラート、３，３，５−トリメチルシクロヘキシルアクリラート、３，５−ジメチルアダマンチルアクリラート、４−クミルフェニルメタクリラート、シアノエチルアクリラート、シアノエチルメタクリラート、４−ビフェニルアクリラート、４−ビフェニルメタクリラート、２−ナフチルアクリラート、２−ナフチルメタクリラート、テトラヒドロフルフリルアクリラート、ジエチルアミノエチルアクリラート、ジエチルアミノエチルメタクリラート、ジメチルアミノエチルアクリラート、ジメチルアミノエチルメタクリラート、２−ブトキシエチルアクリラート、２−ブトキシエチルメタクリラート、３−メトキシアクリル酸メチルエステル、３−メトキシブチルアクリラート、フェノキシエチルアクリラート、フェノキシエチルメタクリラート、２−フェノキシエチルメタクリラート、ブチルジグリコールメタクリラート、エチレングリコールアクリラート、エチレングリコールモノメチルアクリラート、メトキシポリエチレングリコールメタクリラート３５０、メトキシポリエチレングリコールメタクリラート５００、プロピレングリコールモノメタクリラート、ブトキシジエチレングリコールメタクリラート、エトキシトリエチレングリコールメタクリラート、オクタフルオロペンチルアクリラート、オクタフルオロペンチルメタクリラート、２，２，２−トリフルオロエチルメタクリラート、１，１，１，３，３，３−ヘキサフルオロイソプロピルアクリラート、１，１，１，３，３，３−ヘキサフルオロイソプロピルメタクリラート、２，２，３，３，３−ペンタフルオロプロピルメタクリラート、２，２，３，４，４，４−ヘキサフルオロブチルメタクリラート、２，２，３，３，４，４，４−ヘプタフルオロブチルアクリラート、２，２，３，３，４，４，４−ヘプタフルオロブチルメタクリラート、２，２，３，３，４，４，５，５，６，６，７，７，８，８，８−ペンタデカフルオロオクチルメタクリラート、ジメチルアミノプロピルアクリルアミド、ジメチルアミノプロピルメタクリルアミド、Ｎ−（１−メチルウンデシル）アクリルアミド、Ｎ−（ｎ−ブトキシメチル）アクリルアミド、Ｎ−（ブトキシメチル）メタクリルアミド、Ｎ−（エトキシメチル）アクリルアミド、Ｎ−（ｎ−オクタデシル）アクリルアミド、さらにＮ，Ｎ−ジアルキル置換アミド、例えばＮ，Ｎ−ジメチルアクリルアミド、Ｎ，Ｎ−ジメチルメタクリルアミド、Ｎ−ベンジルアクリルアミド、Ｎ−イソプロピルアクリルアミド、Ｎ−ｔｅｒｔ−ブチルアクリルアミド、Ｎ−ｔｅｒｔ−オクチルアクリルアミド、Ｎ−メチロールアクリルアミド、Ｎ−メチロールメタクリルアミド、アクリロニトリル、メタクリロニトリル、ビニルエーテル、例えばビニルメチルエーテル、エチルビニルエーテル、ビニルイソブチルエーテル、ビニルエステル、例えば酢酸ビニル、塩化ビニル、ハロゲン化ビニル、塩化ビニリデン、ハロゲン化ビニリデン、ビニルピリジン、４−ビニルピリジン、Ｎ−ビニルフタルイミド、Ｎ−ビニルラクタム、Ｎ−ビニルピロリドン、スチレン、ａおよびｐ−メチルスチレン、ａ−ブチルスチレン、４−ｎ−ブチルスチレン、４−ｎ−デシルスチレン、３，４−ジメトキシスチレン。マクロモノマー、例えば２−ポリスチレンエチルメタクリラート（分子量Ｍｗ４０００〜１３０００ｇ／ｍｏｌ）、ポリ（メチルメタクリラート）エチルメタクリラート（Ｍｗ２０００〜８０００ｇ／ｍｏｌ）。
【００３５】
成分（ｃ）のモノマーは、下記の放射線化学的な架橋（例えば電子線、ＵＶによる）を促進する官能基を含むようにも選択できることが有利である。適切な共重合可能な光開始剤は、例えばベンゾインアクリラートおよびアクリラート官能化されたベンゾフェノン誘導体である。電子照射による架橋を促進するモノマーは、例えばテトラヒドロフルフリルアクリラート、Ｎ−ｔｅｒｔ−ブチルアクリルアミド、およびアリルアクリラートである。
【００３６】
ポリアクリラートの製造は、当業者に公知の方法に基づいて行うことができ、従来のラジカル重合または制御ラジカル重合によって行われるのがとりわけ有利である。ポリアクリラートは、通常の重合開始剤および場合によっては調節剤を使用してモノマー成分を共重合することで製造することができ、これに関しては通常の温度で、塊状で、エマルジョン中で、例えば水もしくは液状炭化水素中で、または溶液中で重合される。
【００３７】
ポリアクリラートの質量平均分子量ＭＷは、好ましくは２０，０００〜２，０００，０００ｇ／ｍｏｌの範囲内、非常に好ましくは１００，０００〜１，０００，０００ｇ／ｍｏｌの範囲内、極めて好ましくは１５０，０００〜５００，０００ｇ／ｍｏｌの範囲内である［本明細書での平均分子量ＭＷおよび多分散度ＰＤのデータはゲル浸透クロマトグラフィによる決定に関する（測定法Ａ２；実験の部を参照）］。これに関し、所望の平均分子量を調整するために、適切な重合調節剤、例えばチオール、ハロゲン化合物、および／またはアルコールの存在下で重合を実施することが有利となり得る。
【００３８】
シリコーンは、数平均分子量が約５，０００〜約１０，０００，０００、とりわけ約５０，０００〜約１，０００，０００のポリジオルガノシロキサンおよび／または数平均分子量が約１００〜約１，０００，０００、とりわけ約５００〜約５０，０００のＭＱ樹脂とも呼ばれるコポリマー性シリコーン樹脂が好ましい。ＭＱ樹脂は、トリオルガノシリルオキシ単位およびＳｉＯ４／２単位を含んでいる。シリコーンベースの感圧接着剤は、通常はポリジオルガノシロキサン２０〜６０質量部および１種または複数のＭＱ樹脂４０〜８０質量部を含有している。接着特性を形成するため、通常はポリジオルガノシロキサンとＭＱ樹脂を反応させようとする。このような反応は、例えば、ＭＱ樹脂に含まれるシラノール官能基とジオルガノポリシロキサンの末端にあるシラノール基との縮合反応でもよい。もう１つの可能な反応過程は、ポリジオルガノシロキサンのアルケニル官能基と、ＭＱ樹脂のＳｉ−Ｈ官能基、アルケニル官能基、および／またはシラノール官能基との間の付加反応である。
【００３９】
本発明により使用される接着テープの少なくとも１つ感圧接着層は、接着層の特定の特性を発生させるのに寄与し得る添加剤を含有することができる。これらの添加剤は、例えば顔料、軟化剤、充填剤、安定化剤、酸化防止剤などでもよい。感圧接着層での添加剤の割合は、感圧接着層の総質量に対して０．１〜５０質量％であることが好ましい。
【００４０】
感圧接着層の溝のない領域の単位面積当りの質量は、好ましくは最大２００ｇ／ｍ２、より好ましくは最大１００ｇ／ｍ２、とりわけ４０〜１００ｇ／ｍ２、例えば６０〜１００ｇ／ｍ２である。提示した単位面積当りの質量は、感圧接着層が完全に存在している領域に関しており、したがって本発明により設けられた溝に関してではない。
【００４１】
感圧接着層が、連続的な感圧接着層であることも好ましい。連続的な感圧接着層とは、感圧接着層の表面に平行して、感圧接着層がひとつながりで存在する、つまりどの位置でも分断されていない溝のない平面を有する感圧接着層のことである。連続的な接着層はもちろん本発明により設けられた溝を有しているが、ただし溝は、連続的な接着層の場合には感圧接着層が途切れるほど深くてはならない。これに応じ、感圧接着層の表面が実質的にｘ−ｙ平面にあることを前提として、連続的な感圧接着層では、特定の深さｚでのｘ−ｙ平面に平行な切断が、切断面内のあらゆる地点で感圧接着剤が存在する状態を生じさせなければならない。感圧接着層のうち貼り付けるべき基材に面した側での周囲媒体に対する溝のない界面を、感圧接着層の溝のない表面と見なす。
【００４２】
本発明の使用における接着テープは、片面接着テープであっても両面接着テープであってもよい。
【００４３】
「溝」とは、感圧接着層における、感圧接着層の表面から始まっている肉眼で見える凹部のことであり、この凹部は原理的には任意の形状および深さを有することができる。図１は、層の配列の方向で、溝の延長方向に対して９０°の角度で行われた本発明による接着テープの切断の断面図に基づいて、感圧接着層内の溝の形態を幾つか図解している。図中の数字は以下の意味を示す：
１  支持体
２  感圧接着層
３  溝  
【００４４】
本発明によれば、感圧接着層の縁の一方まで達しない溝の深さは好ましくは１０〜２００μｍ、より好ましくは１０〜１００μｍ、とりわけ２０〜６０μｍ、例えば、２５〜５０μｍ、特に好ましくは２５〜３０μｍである。「溝の深さ」とは、感圧接着層の溝のない表面が存在する平面に垂直な、溝の最大の広がりのことである。感圧接着層の溝のない表面は、感圧接着層のうち基材に面する側にある。
【００４５】
それに加えて、感圧接着層の縁の一方まで達しないすべての溝の溝の深さのばらつきが２０％以下であることが好ましい。こうすることで達成された均一なトポグラフィーは、接着テープの広がり全体にわたって不変の接着特性を保証する。
【００４６】
本発明によれば、感圧接着層の縁の一方まで達しない溝の幅は１０〜２００μｍであることが好ましい。「溝の幅」とは、溝の任意の位置での溝の延長方向に対して９０°の角度での、溝縁の互いからの最大の隔たりのことである。
【００４７】
図２は、層の配列に対して平行で、また溝の延長方向に対して９０°の角度で行われた本発明による接着テープの切断の断面図に基づいて、概念「溝の深さ」および「溝の幅」の意味を明らかにしている。図中の数字は以下の意味を示す：
１  支持体
２  感圧接着層
３  溝
ａ、ａ’  溝の幅
ｂ、ｂ’  溝の深さ
【００４８】
本発明によれば、感圧接着層は、感圧接着層の縁の一方まで達しない少なくとも一つの溝を有する。これは、問題となっている溝は、感圧接着層の表面の外側の境界、または、または表面の下側で表面の平面に平行に存在する感圧接着層のいずれの領域とも接触しないことを意味する。反対にそのような溝と感圧接着層の縁の間には常に少なくともごく僅かな量の感圧接着剤がある。
【００４９】
液体が、溝の内側領域から遮られていない経路上において感圧接着層の縁まで到達した場合、溝は感圧接着層の縁の一方まで到達している。これは、他の溝のみに到達し、そのアームに開口している溝でさえ、感圧接着層の縁の一つに達している溝と認識され、それにより、他の溝のアームに開口している最初の溝から出発した液体が、感圧接着層の縁に到達することができ、その地点で液体が浮き出えることを意味する。
【００５０】
したがって、本発明の使用における接着テープの溝構造の構造は、縁と接触している空気搬出のための連続的経路がしばしば設けられる従来のトポグラフィーとは異なる。印刷版、特に、フレキソ印刷のための印刷版の接着のための接着テープの場合、一定の印刷された画像を確実に得るために接着界面から空気を取り除く必要があると考えられ、外側に空気を除去するのに適した、そのような経路は接着層に標準的である。本発明の使用における接着テープには、空気の閉じ込めが貼付品質に影響を及ぼすことなく、このような形態の既に挙げた欠点を回避することができる。本発明による接着テープにより、この接着テープの縁のあらゆる地点と感圧接着層の縁の一方に到達することない感圧接着層の溝のあらゆる地点の間隔は少なくとも１ｍｍであることが好ましい。
【００５１】
本発明の使用における接着テープによって閉じ込められる空気体積と、達成可能な基材濡れ面積との相互比は、組立プロセスで生じるおよび接着テープの使用中に生じる圧縮応力およびずり応力が空気を移動させ得ないような比であることが好ましい。感圧接着層の溝のない表面は、感圧接着層の表面全体の好ましくは５０〜９９％、とりわけ７０〜９５％、とりわけ好ましくは７５〜９０％である。
【００５２】
本発明の使用における接着テープの溝は、永続的な溝であることが好ましい。これが意味するのは、この溝によって決定された接着層のトポグラフィーの本質的な顕在性が、接着テープの意図された利用中に継続的に維持され続けるように、接着層のレオロジー特性が調整されているということである。「永続的な溝」は特に好ましくは、接着テープを何度も利用した後または比較的長時間にわたって、例えば２０〜８０℃で数時間にわたって使用した後でも、トポグラフィーの本質的な顕在性を維持し続けることを意味している。溝のこの永続性は、接着テープに何度もまたは比較的長く続けて負荷を掛けても、空気の収容をそのために設けられた凹部内で行うことができ、したがって厳密な貼付が可能であることを保証する。
【００５３】
感圧接着層の縁の一方に到達しない溝の軌道の幾何形状は、原理的には自由に選択可能であり、例えば線、円、多角形、および／または不定形を含むことができる。刻印、ロゴ、またはその類似物も可能である。繰り返しパターンは、互いの間が接続されているかまたは互いから分離して存在していることができる。図３〜図５はそれぞれ本発明による接着テープの、溝付き感圧接着層の上面図を示しており、可能な溝形状を明らかにしている。図３は、繰り返され、互いから分離して存在している形状を示している。図４は、繰り返され、一部は互いから分離し、および一部は相互に接続された溝形状を示している。図５は、互いから分離して存在する様々な溝形状を示している。図中の数字は以下の意味を示す：
２  感圧接着層
３  溝
【００５４】
さらに、溝は、接着テープの層の配列の方向で、また各々の溝の延長方向に対して９０°の角度での断面においても、原理的には任意の形状を有することができ、この形状には例えば三角形の、長方形の、または半円形の形態が含まれる。これらの形状の幾つかは既に図１から明らかである。
【００５５】
感圧接着層のより高い位置の層は、好ましくはマクロ的に平面である。これは、特に、溝への急激な変位があり、これは、感圧接着層の平面の溝のない領域と水の部分の間の角度の状態により特定でき得る、ことを意味する。マクロ的に平面である感圧接着層のより高い位置の領域の反対側は、波型の高い位置の領域となる。その高い領域が平面である溝がある感圧接着層においては、適用される圧力から大部分独立した接着領域が得られるという利点があり、一方より波形を有する構造の場合の接着領はより適用される圧力とより密接に従属している。
【００５６】
本発明のさらなる対象としては、その表側と裏側の各々に感圧接着層を含み、さらにポリマーフィルムおよび／またはポリマー発泡体を含む両面接着テープであって、感圧接着層の少なくとも一つが感圧接着層の縁の一方まで達しない少なくとも１つの溝を有しており、そのような溝から成る割合が感圧接着層の溝の全体積に対して５０％を超えることを特徴とするものである。ポリマーフィルムは、好ましくは、安定化フィルムであり、例えば、ＰＥＴフィルムである。さらに好ましくは、本発明の接着テープは、ポリマー発泡体を含み、そして、当該ポリマー発泡体は、ポリオレフィン発泡体であり、非常に好ましくは独立気泡のポリエチレン発泡体である。
【００５７】
安定化フィルムは、本発明による接着テープの引張抵抗を上昇させ、これにより接着テープの取外しを簡単にすることが有利である。発泡層は印刷品質を上昇させる。発泡体上での安定化フィルムの固定には、ラミネート接着剤（ｌａｍｉｎａｔｅｄ  ａｄｈｅｓｉｖｅ）がその間に導入される。
【００５８】
本発明による接着テープは、例えば下記の層を提示した順番で含んでいる。
−溝付き感圧接着剤
−ポリマーフィルム（安定化フィルム）
−貼り合わせ用接着剤
−ポリマー発泡体
−感圧接着剤（溝付きまたは付いていない）。
【００５９】
貼り合わせ用接着剤を含んでおらず、ただし安定化フィルムの両面が、例えば液状接着料として安定化フィルムに塗布されたポリエチレン層で被覆されている上記の構造も可能である。
【００６０】
本発明のもう１つの対象は、ポリオレフィンフィルムまたは紙担体を有し、シリコーン剥離層をさらに有する剥離ライナーであって、前記シリコーン剥離層が、シリコーン剥離層の縁の一方には達しない少なくとも一つの隆起を有し、そのような隆起から成る割合がシリコーン剥離層の隆起の全体積に対して５０％を超えることを特徴とする。この種の剥離層においては、隆起により決定された構造を簡単に接着テープの感圧接着層にエンボス加工し、これによりそこに上述の溝パターンを生成することができる。特に好ましくは、本発明の剥離ライナーは、ポリオレフィンフィルムを含み、ポリオレフィンフィルムはポリプロピレンフィルムである。特に、ポリオレフィンフィルムは、一軸若しくは二軸延伸ポリプロピレンベースである。
【００６１】
本発明の使用において、補完的な表面構造を有する剥離ライナーを使用することによって、感圧接着層の溝が、好ましくはエンボス加工で得られた。
【００６２】
以下では簡略的にライナーとも言う剥離ライナーとは、抗付着性（非付着性）の表面を有する保護材のことであり、この保護材は、接着剤の一時的な保護のため、接着剤に直に施され、一般的には接着剤の適用直前に簡単な剥ぎ取りによって取り除くことができる。剥離ライナーは、なかでも、接着剤が使用前に汚れないようにしている。加えて剥離ライナーは、剥離材の種類および組成により、接着テープを所望の力（軽いまたは重い）で繰り出せるように調整することができる。両面が接着剤でコーティングされた接着テープでは、剥離ライナーはさらに、繰り出す際に接着剤の正しい側が最初に露出されるようにしている。
【００６３】
ライナーは、接着テープの構成要素ではなく、接着テープの製造、貯蔵、またはさらなる加工のための補助材にすぎない。それだけでなくライナーは、接着テープ支持体とは異なり、接着剤層と確実に結合しているのではなく、結合は一時的にすぎず、持続的ではない。
【００６４】
「隆起」とは、ライナーの表面に始まり、肉眼で見える隆起部のことであり、この隆起部は原理的には本発明の関係内にある任意の形状および高さを有することができる。ライナーの隆起の可能な形状および配置パターンに関しては、上で感圧接着層の溝または溝パターンについて述べたことが相応に適用される。したがって隆起の軌道の幾何形状も、原理的には自由に選択可能であり、例えば線、円、多角形、および／または不定形を含むことができる。刻印、ロゴ、またはその類似物も可能である。繰り返しパターンは、互いの間が接続されているかまたは互いから分離して存在していることができる。断面では、隆起は例えば三角形の、長方形の、または半円形の形態を含んでいる。
【００６５】
ライナーの「表面」とは、ライナーの両側の、周囲媒体とのそれぞれの界面が想定される。本発明によれば、シリコーン剥離層の表面において、隆起が形成される割合は、好ましくは１〜５０％、より好ましくは５〜３０％、とりわけ１０〜２５％である。
【００６６】
本発明によれば、シリコーン剥離層は、シリコーン剥離層の縁の一方には達しない少なくとも一つの隆起を有する、これは、本発明の使用による接着テープの溝パターンに対応する意味において、問題となっている隆起が、シリコーン剥離層の表面の外側界面と接触していないということである。
【００６７】
本発明による剥離ライナーの隆起高さは、好ましくは１０〜２００μｍ、より好ましくは２０〜１００μｍ、とりわけ２５〜６０μｍ、例えば３０〜５０μｍである。「隆起高さ」とは、隆起に占められていないシリコーン剥離層の表面が存在する平面に垂直な、隆起の最大の広がりのことである。
【００６８】
隆起の根本での隆起幅は１０〜２００μｍであることが好ましい。「隆起幅」とは、隆起の任意の位置での隆起の延長方向に対して９０°の角度での、隆起の根本の２つの地点の互いからの最大の隔たりのことである。
【００６９】
本発明の使用によるライナーの隆起および本発明による接着テープの溝の広がりの測定、とりわけ隆起高さおよび溝の深さの測定は、走査電子顕微鏡検査（ＲＥＭ）によって行われる。
【００７０】
本発明によるライナーは、少なくとも１つの隆起を片側でまたは両側それぞれでも有することができる。
【００７１】
本発明によるライナーのシリコーン剥離層は、架橋性シリコーン系を含むことが好ましい。これらには、架橋触媒と、いわゆる熱硬化性で、縮合架橋性または付加架橋性のオルガノポリシロキサンとから成る混合物から製造されるシリコーン系を含む。縮合架橋性のシリコーン系に関しては、剥離剤中に架橋触媒としてしばしば二酢酸ジブチルスズのようなスズ化合物が存在している。
【００７２】
隆起を考慮しないライナーの厚さが２０〜２００μｍであることが好ましい。
【００７３】
本発明によるライナーの表面における隆起トポグラフィーは、例えば変形（エンボス法）、一次成形（キャストフィルム）、または印刷によって得ることができる。
【００７４】
本発明のもう１つの対象は、本発明による剥離ライナーおよび本発明による両面接着テープを含む複合体であって、剥離ライナーの少なくとも一つの隆起を有するシリコーン剥離層が、接着テープの少なくとも一つの溝を有する感圧接着層と直接接触し、かつ、感圧接着層が実質的には、剥離ライナーのシリコーン剥離層の少なくとも１つの隆起を備えた表面のトポグラフィーの反転であるトポグラフィーを有していることを特徴とするものである。
【実施例】
【００７５】
以下の構造を有する接着テープを使用した：
６０μｍ  感圧接着性ポリアクリレート接着剤
４６０μｍ  独立気泡のポリエチレン発泡体
２０μｍ  ラミネート接着剤
１２μｍ  ＰＥＴフィルム
３５μｍ  感圧接着層
【００７６】
対応する構造化されたライナー（１１０μｍのポリプロピレンフィルムの両面における２μｍシリコーンコーティング）を補助するために、以下の構造を、これらの接着テープの３５μｍの感圧接着層にエンボス加工した。
【００７７】
例１：
内径２ｍｍ、外形２．２ｍｍの環；溝の幅１００μｍ；おおよそ長方形の溝断面；溝の深さ２５μｍ；環間の距離１ｍｍ；感圧接着層の縁への最短距離２ｍｍ；
【００７８】
例２：波形断面（特に感圧接着層の高い領域）で２５μｍの深さを有する不規則配列の構造
【００７９】
例３（比較例）：連続的経路を有する商業上利用可能なテープ（３Ｍ  １３２０Ｅ）
【００８０】
行った試験
１．空気浸透性
この試験においては、基材と接着表面の間の空気浸透性（空気流）の測定からなる。７ｋｇの圧力質量を使用して、接着テープを試験プレートに適用する。その後、０．３ｂａｒの空気圧を１０秒間適用する。この時間の後、規定の距離における接着剤と試験プレートの間を流れ出た量を標準リットルで測定する。接着ごとに３回の独立した試験を行い、結果から平均をとる。
【００８１】
【表１】
0006326416.tif 000002
【００８２】
２．接着領域
トナー層をシリコン処理された紙上に印刷し、そして、構造化された接着剤を有する測定用の接着テープをその上においた。接着テープを表２に支援される質量で圧縮した。その後、トナー層を有するシリコン処理された紙から接着テープを剥がす。インプリントをグレースケールでスキャンし、グレースケール画像を画像処理ソフトで処理し、一つのビットファイルに変換する。ビットファイルをグレイ段階に戻して、黒および白の組成の割合を適切なソフトウエアを使用して測定した。
【００８３】
【表２】
0006326416.tif 000003
【００８４】
その結果によれば、波形断面（例２）を有する構造と比較して、形状において範囲を区切られた溝構造（例１におけるおおよそ長方形の溝断面）である場合、接着領域は対照的であり、加圧質量からは大部分独立している。
【符号の説明】
【００８５】
１  支持体
２  感圧接着層
３  溝
ａ、ａ’  溝の幅
ｂ、ｂ’  溝の深さ
【図１】
0006326416.tif 000004
【図２】
0006326416.tif 000005
【図３】
0006326416.tif 000006
【図４】
0006326416.tif 000007
【図５】
0006326416.tif 000008